(57)【特許請求の範囲】
【請求項１】
樹脂基体上に転写層が積層されており、前記転写層は、前記樹脂基体側から、少なくとも、接着層と、プライマー層と、最表面に位置するハードコート層と、がこの順に配置されており、
前記転写層は、厚さが８μｍ未満であって、以下の測定方法により測定した押し込み弾性率が１２００Ｎ／ｍｍ２以上１８００Ｎ／ｍｍ２以下であり、
前記プライマー層の厚さが、前記ハードコート層の厚さよりも大きい、プラスチックカード。
（押し込み弾性率の測定方法）
微小硬さ試験機を使用し、ＩＳＯ  １４５７７−１に準拠して転写層のハードコート層側から圧子を押し込み、最大押し込み深さ０．３μｍとなるように６０秒荷重をかけた際の値である。
【請求項２】
前記ハードコート層は、以下の測定方法により測定した常温での伸び率が２０％以上である、請求項１に記載のプラスチックカード。
（常温での伸び率の測定方法）
表面が未処理のポリエチレンテレフタレート樹脂フィルム（ＰＥＴフィルム）にハードコート層形成用樹脂組成物を塗布して厚さ３μｍの塗膜を形成し、ＪＩＳ  Ｋ６７３２に準拠してダンベル型に打ち抜いた試験用シートとし、該試験用シートの伸びを引張圧縮試験機を用い、２５℃の温度環境下にて、引張速度５０ｍｍ／分、チャック間間隔１００ｍｍの条件で、目視にてハードコート層にクラックが入った時点での伸び率を測定する。
【請求項３】
前記ハードコート層は、粒子を含有しないか、又は、含有する粒子の平均粒子径が１μｍ未満である、請求項１又は２に記載のプラスチックカード。
【請求項４】
情報記録手段として磁気記録層を有する、請求項１から３のいずれかに記載のプラスチックカード。
【請求項５】
樹脂基体上に転写層が積層されており、前記転写層は、前記樹脂基体側から、少なくとも、接着層と、プライマー層と、最表面に位置するハードコート層と、がこの順に配置されており、
前記転写層は、厚さが８μｍ未満であって、以下の測定方法により測定した押し込み弾性率が１２００Ｎ／ｍｍ２以上１８００Ｎ／ｍｍ２以下であり、
前記ハードコート層の厚さが１μｍ以上４μｍ以下であり、前記プライマー層の厚さが１．５μｍ以上４μｍ以下である、プラスチックカード。
（押し込み弾性率の測定方法）
微小硬さ試験機を使用し、ＩＳＯ  １４５７７−１に準拠して転写層のハードコート層側から圧子を押し込み、最大押し込み深さ０．３μｍとなるように６０秒荷重をかけた際の値である。
【発明の詳細な説明】
【技術分野】
【０００１】
本発明は、プラスチックカードに関し、更に詳しくは、樹脂基体上にハードコート層を最表面とする転写層が積層されているプラスチックカード関する。
【背景技術】
【０００２】
従来から、各種施設では、クレジットカード、キャッシュカード、社員カード、会員カード、ポイントカードなどのプラスチックカードが広く利用されている。これらプラスチックカードには、磁気記録層やＩＣモジュールなどの情報記録手段が付与され、各種情報が記憶されている。
【０００３】
例えば、図４に示す磁気カード１００は、第一磁気記録層１０１が設けられた透明樹脂からなる第一基体１０２、文字などの情報からなる第一印刷層１０３、ベタ画像などからなる第二印刷層１０４、第二磁気記録層１０５が設けられた透明樹脂からなる第二基体１０６、磁気記録層を隠蔽する隠蔽層１０７、文字や絵柄などからなる第三印刷層１０８、第三印刷層１０８を保護する保護層１０９が、この順に積層されて形成されている。保護層１０９は、透明性及び密着性に優れることから、硬化型のアクリル樹脂で構成されているのが一般的である。例えば、下記の特許文献１には、樹脂基体上に硬化型のアクリル系樹脂の保護層が形成され、更に保護層上に、塩化ビニル系樹脂を主成分とする表明樹脂層が積層されている構成が開示されている。
【先行技術文献】
【特許文献】
【０００４】
【特許文献１】特開２０１４−１８０８５４号公報
【発明の概要】
【発明が解決しようとする課題】
【０００５】
一方、平面や曲面を有する樹脂基体の表面に耐傷性を付与する方法として、転写フィルムを用いて、樹脂基体の表面に、ハードコート層を含む転写層を転写する手法が知られている。しかし、転写層は一般に単層ではなく、転写後の表面側から、ハードコート層、プライマー層、ヒートシール層という複数層の構成を備えるため、耐傷性を得るためには、通常、転写層全体の厚みは１０μｍ以上必要である。
【０００６】
ところが、磁気記録層を備えるカードの場合、１０μｍ以上の転写層が表面に存在すると、プラスチックカードの表面側からの情報読み取り精度が低下するという問題があった。また、クレジットカードなどの磁気カードは、インターナショナルで使用される機会もあるため、ＩＳＯ規格に準拠して作る必要があり、その厚みが制約される。
【０００７】
しかしながら、転写層を薄層化しつつ耐傷性を得るために、ハードコート層を単に高硬度化するだけでは、十分な耐傷性が得られないことが判明した。
【０００８】
本発明は、以上のような状況に鑑みてなされたものであり、樹脂基体上に、ハードコート層を含む転写層を転写してなるプラスチックカードであって、耐傷性と、情報読み取り精度とを両立させたプラスチックカードを提供することを目的とする。
【課題を解決するための手段】
【０００９】
本発明者らが前記課題を解決すべく鋭意検討を重ねた結果、転写層の押し込み弾性率を所定範囲に設定することで、上記課題を解決できることを見出し、本発明を完成するに至った。より具体的には、本発明は、以下のものを提供する。
【００１０】
（１）  樹脂基体上に転写層が積層されており、前記転写層は、前記樹脂基体側から、少なくとも、接着層と、プライマー層と、最表面に位置するハードコート層と、がこの順に配置されており、
前記転写層は、厚さが８μｍ未満であって、以下の測定方法により測定した押し込み弾性率が１２００Ｎ／ｍｍ２以上１８００Ｎ／ｍｍ２以下であるプラスチックカード。
（押し込み弾性率の測定方法）
微小硬さ試験機を使用し、ＩＳＯ  １４５７７−１に準拠して転写層のハードコート層側から圧子を押し込み、最大押し込み深さ０．３μｍとなるように６０秒荷重をかけた際の値である。
【００１１】
（２）前記プライマー層の厚さが、前記ハードコート層の厚さよりも大きい、（１）に記載のプラスチックカード。
【００１２】
（３）  前記ハードコート層の厚さが１μｍ以上４μｍ以下であり、前記プライマー層の厚さが１．５μｍ以上４μｍ以下である、（１）又は（２）に記載のプラスチックカード。
【００１３】
（４）  前記ハードコート層は、以下の測定方法により測定した常温での伸び率が２０％以上である、（１）から（３）のいずれかに記載のプラスチックカード。
（常温での伸び率の測定方法）
表面が未処理のポリエチレンテレフタレート樹脂フィルム（ＰＥＴフィルム）にハードコート層形成用樹脂組成物を塗布して厚さ３μｍの塗膜を形成し、ＪＩＳ  Ｋ６７３２に準拠してダンベル型に打ち抜いた試験用シートとし、該試験用シートの伸びを引張圧縮試験機を用い、２５℃の温度環境下にて、引張速度５０ｍｍ／分、チャック間間隔１００ｍｍの条件で、目視にてハードコート層にクラックが入った時点での伸び率を測定する。
【００１４】
（５）  前記ハードコート層は、粒子を含有しないか、又は、含有する粒子の平均粒子径が１μｍ未満である、（１）から（４）のいずれかに記載のプラスチックカード。
【００１５】
（６）  情報記録手段として磁気記録層を有する、（１）から（５）のいずれかに記載のプラスチックカード。
【発明の効果】
【００１６】
本発明によれば、耐傷性と、情報読み取り精度とを両立させたプラスチックカードを提供することができる。
【図面の簡単な説明】
【００１７】
【図１】本発明のプラスチックカードに用いられる転写用ハードコートフィルムの一実施形態であって、層構成を示す断面模式図である。
【図２】本発明のプラスチックカードに用いられる転写用ハードコートフィルムの他の実施形態であって、層構成を示す断面模式図である。
【図３】本発明のプラスチックカードの一実施形態である磁気カードの構成を示す断面模式図である。
【図４】従来の磁気カードの構成の一例を示す断面模式図である。
【発明を実施するための形態】
【００１８】
以下、本発明の実施形態について、プラスチックカードが磁気カードである場合について詳細に説明するが、本発明は以下の実施形態に何ら限定されるものではなく、本発明の目的の範囲内において適宜変更を加えて実施することができる。なお、本発明において、プラスチックカードとは、熱や圧力を加えることによって成形加工できる、高分子材料を含む材料によりカード状に形成されたものをいい、後述する磁気記録層やＩＣモジュールを含んでいてもよく、また金属層などの無機物層や紙などの有機物層を含む積層体であってもよい。
【００１９】
本発明のプラスチックカードは、図３に示すように、樹脂基体２０上に転写層１５が積層されている。転写層１５は、樹脂基体２０側から、接着層１４とプライマー層１３とハードコート層１２とで構成されており、図３においては３層で構成されている。以下、最初に転写層１５を形成するための転写用ハードコートフィルムについて説明し、その後に、本発明のプラスチックカードの一実施形態である磁気カードについて説明する。
【００２０】
＜転写用ハードコートフィルム＞
本実施形態の転写用ハードコートフィルム１０は、図１に示すように、基材フィルム１１上に、ハードコート層１２とプライマー層１３と接着層１４とがこの順に配置されている積層体である。本実施形態においては、この３層が後に樹脂基体上に転写されて転写層１５を構成する。そして、転写層１５の厚さが８μｍ未満である。なお、本発明における「転写層」とは、少なくとも、接着層と、プライマー層と、再表面に位置するハードコート層とが、この順に配置されていればよく、接着層からハードコート層までのすべての層を含む意味であり３層に限定されない。例えば、本発明の効果を妨げない範囲で、転写層は、接着層、印刷層、プライマー層、ハードコート層とがこの順に配置されてもよい。また、転写層が４層以上で構成される場合には、転写層の厚さとは４層以上の総厚さを意味するものである。
【００２１】
転写層１５の押し込み弾性率は、１２００Ｎ／ｍｍ２以上１８００Ｎ／ｍｍ２以下であり、好ましくは１２００Ｎ／ｍｍ２以上１５００Ｎ／ｍｍ２以下、より好ましくは１２００Ｎ／ｍｍ２以上１４００Ｎ／ｍｍ２以下である。
【００２２】
［押し込み弾性率の測定方法］
押し込み弾性率は、以下の方法により測定される。
微小硬さ試験機を使用して、ＩＳＯ  １４５７７−１に準拠して転写層のハードコート層側から圧子を押し込み、最大押し込み深さ０．３μｍとなるように６０秒荷重をかけた際の値である。微小硬さ試験機としては、例えば、「ＰＩＣＯＤＥＮＴＯＲ  ＨＭ５００、圧子：ＰＩＣ０１２（商品名）」、フィッシャー社製を用いることができる。
【００２３】
転写用ハードコートフィルム１０は、転写層１５の層厚が８μｍ未満であるため、該転写用ハードコートフィルム１０が転写されたプラスチックカードが磁気記録層である磁気記録層を有する磁気カードである場合であっても、磁気透過性が良好で情報読み取り精度が高い。また、転写用ハードコートフィルム１０は、転写層１５の層厚が８μｍ未満であっても、所定範囲の押し込み弾性率を有することから、傷の発生が抑制され、優れた耐傷性を有する。一般的に、ハードコート層は、押し込み弾性率が高くて硬い程傷は入り難いが、層厚が８μｍ未満となる薄膜の場合は押し込み弾性率が高すぎることがない（ある程度柔らかい）方が、クッションのような効果で傷が入り難くなることが確認された。押し込み弾性率が１２００Ｎ／ｍｍ２未満で柔らかすぎると、傷が付きやすくなり好ましくない。押し込み弾性率が１８００Ｎ／ｍｍ２超で硬すぎても、薄膜の場合には傷が付きやすく、磁気カードに必要な曲げ特性が低下し、磁気カードに特有なエンボス加工やザグリ加工時においてもクラックが発生しやすいため好ましくない。
【００２４】
なお、本実施形態の転写用ハードコートフィルム１０は、本発明の転写用ハードコートフィルムの一実施態様である。本発明における「この順に配置」とは、基材フィルム１１とハードコート層１２とプライマー層１３と接着層１４のみが積層されている構成に限定されない意味である。例えば、本発明の効果を妨げない範囲で、基材フィルム１１とハードコート層１２との間に離型層や印刷層などの他の層が積層されていても、本発明の積層順と、層厚を充足する限り本発明の範囲である。例えば、図２に示すように、接着層１４上に、後述する磁気カード３０で使用される絵柄などの印刷層１６や磁気記録層を隠蔽する隠蔽層１７が形成されていてもよい。なお、図２に示す印刷層１６及び隠蔽層１７は、後述する磁気カード３０において図３に示す印刷層２８及び隠蔽層２７となるものである。
【００２５】
以下、本実施形態の転写用ハードコートフィルム１０を構成する基材フィルム１１と、ハードコート層１２と、プライマー層１３と、接着層１４とについて各々説明する。
【００２６】
［基材フィルム］
基材フィルム１１は転写層１５を形成し、転写層１５を一時的に支持するためのフィルムであり、樹脂基体２０への転写後に剥離される。基材フィルム１１は、特に限定されないが、ポリエステル樹脂フィルム又はポリオレフィン樹脂フィルムにより構成されることが好ましい。また、上記フィルムのうち延伸フィルムであることが好ましい。基材フィルム１１がこれらの樹脂フィルムにより構成されることにより、その上にハードコート層１２などを容易に形成でき、また、転写用ハードコートフィルム１０を製造する際に熱収縮や、ハードコート層１２の形成に電離放射線硬化性樹脂を用いる場合は、電離放射線の照射による収縮が生じにくいという優れた耐収縮性を有し、転写用ハードコートフィルム１０を優れた安定性と効率とで製造することが可能となる。更に、転写用ハードコートフィルム１０を樹脂基体に転写する際の加熱温度による熱収縮が生じることもないので、容易にプラスチックカードを製造することができる。
【００２７】
ポリエステル樹脂フィルムとしては、例えば、ポリエチレンテレフタレート（以下「ＰＥＴ」ということがある。）、ポリブチレンテレフタレート、ポリエチレンナフタレート、ポリアリレート、ポリカーボネート、エチレンテレフタレート−イソフタレート共重合体などのポリエステル樹脂からなるフィルムが好ましく挙げられる。これらの中でも、本実施形態の転写用ハードコートフィルム１０を製造する際の熱収縮や、電離放射線の照射による収縮が生じにくいことなどを考慮すると、ポリエチレンテレフタレート、ポリブチレンテレフタレートが好ましく、特にポリエチレンテレフタレートが好ましい。
【００２８】
ポリオレフィン樹脂フィルムとしては、転写用ハードコートフィルム１０を製造する際の熱収縮や、電離放射線の照射による収縮が生じにくいことなどを考慮すると、例えば、ポリエチレン樹脂、ポリプロピレン樹脂、ポリブテン樹脂、エチレン−プロピレン共重合体樹脂、エチレン−プロピレン−ブテン共重合体樹脂、オレフィン熱可塑性エラストマーなどのポリオレフィン樹脂からなり、延伸された樹脂フィルムが好ましく挙げられる。また、これらの中でも、延伸ポリプロピレン樹脂フィルムであることが好ましい。
【００２９】
延伸ポリオレフィン樹脂は、一軸延伸されたもの、二軸延伸されたもののいずれでもよいが、転写用ハードコートフィルム１０を製造する際の熱収縮や、電離放射線の照射による収縮が生じにくいことなどを考慮すると、二軸延伸されたものであることが好ましい。二軸延伸ポリオレフィン樹脂のシートは、通常、長手方向延伸機を用いてガラス転移温度（Ｔｇ）以上に加熱して、好ましくは５倍以上３０倍以下程度延伸し、次いで、幅方向延伸機を用いてガラス転移温度（Ｔｇ）以上に加熱して幅方向へ好ましくは５倍以上３０倍以下延伸して得られる。また、延伸倍率が上記範囲内であると、転写用ハードコートフィルム１０を製造する際の熱収縮や、電離放射線の照射による収縮が生じにくくなる。
【００３０】
基材フィルム１１の厚さは、特に限定されないが、４μｍ以上２００μｍ以下であればよい。４μｍ以上であればカールやシワが入りにくくなり、２００μｍ以下であればコストを安価に抑えられ、熱伝導効率が低下することがなく、転写後に基材フィルム１１を剥離する際に各層がとられることがないため、優れた転写性が得られる。基材フィルム１１は、複層構成でもよい。その場合、複層構成全体で上記厚みの範囲にあることが好ましい。
【００３１】
なお、基材フィルム１１は、転写する際のハードコート層１２との間の離型性を確保するために、必要に応じて基材フィルム１１表面に公知の離型処理を施したり、シリコーン樹脂などの離型層を設けてもよい。また、逆にハードコート層１２との密着性を向上させるためにコロナ放電処理、プラズマ処理、クロム酸化処理、火炎処理、熱風処理、オゾン／紫外線処理、易接着コート剤を塗布するなどの表面処理を施してもよい。また、基材フィルム１１は、上記の樹脂フィルムを単独で用いた単層でもよいし、複数種の樹脂フィルムを積層した複層構成であってよい。
【００３２】
［ハードコート層］
ハードコート層１２は、硬化性樹脂組成物の硬化物からなる層であり、樹脂基体に耐傷性を付与する層である。
【００３３】
ハードコート層１２の層厚は、転写層１５の層厚を８μ未満としながらも耐傷性を付与する点から、１μｍ以上４μｍ未満であることが好ましく、１μｍ以上２μｍ以下がより好ましく、１μｍ以上１．５μｍ以下が更に好ましい。ハードコート層１２の層厚が１μｍ未満であると、押し込み弾性率が所定範囲よりも小さくなり耐傷性が低下する。一方、ハードコート層１２の層厚が４μｍ超であると、全体の層厚が大きくなり、磁気透過性が低下する。
【００３４】
また、ハードコート層１２の常温での伸び率は、２０％以上であることが好ましく、３０％以上２００％以下であることがより好ましく、３０％以上１５０％以下であることが更に好ましい。伸び率が２０％未満であると、押し込み弾性率が大きくなり、耐傷性が低下し、プラスチックカードに必要な曲げ特性が得られなくなり、エンボス加工やザグリ加工を施すことによってクラックが発生しやすくなる。伸び率が１５０％超であると、押し込み弾性率が小さくなり、耐傷性が低下する。
【００３５】
（常温での伸び率の測定方法）
常温での伸び率は、以下の方法により測定される。
表面が未処理のポリエチレンテレフタレート樹脂フィルム（ＰＥＴフィルム）にハードコート層形成用樹脂組成物を塗布して厚さ３μｍの塗膜を形成し、ＪＩＳ  Ｋ６７３２に準拠してダンベル型に打ち抜いた試験用シートとし、該試験用シートの伸びを引張圧縮試験機を用い、２５℃の温度環境下にて、引張速度５０ｍｍ／分、チャック間間隔１００ｍｍの条件で、目視にてハードコート層にクラックが入った時点での伸び率を測定する。ここで、引張圧縮試験機としては、通常市販されるものであれば特に制限はなく、例えば、「テンシロンＲＴＣ−１２５０Ａ（商品名）」，オリエンテック株式会社製などを用いればよい。
【００３６】
ハードコート層１２は、特に限定されるものではないが、例えば、ポリエステル樹脂、エポキシ樹脂、ポリウレタン樹脂、アミノアルキッド樹脂、メラミン樹脂、グアナミン樹脂、尿素樹脂、熱硬化性アクリル樹脂、電離放射線硬化性樹脂など、の硬化物からなる層を好ましく挙げることができる。耐傷性や耐候性の観点から電離放射線硬化性樹脂の硬化物であることが好ましい。
【００３７】
電離放射線硬化性樹脂は、電離放射線を照射することにより硬化する硬化性樹脂であり、電離放射線としては、電磁波又は荷電粒子線のうち、分子を重合又は架橋し得るエネルギー量子を有するもの、例えば、紫外線（ＵＶ）又は電子線（ＥＢ）が用いられるほか、Ｘ線、γ線などの電磁波、α線、イオン線などの荷電粒子線も用いられる。
【００３８】
ハードコート層１２に使用できる電離放射線硬化性樹脂としては、従来から電離放射線硬化性を有する樹脂として慣用されている重合性オリゴマー（プレポリマー）、重合性ポリマーの中から適宜選択して用いることができ、良好な硬化特性を得る観点から、ブリードアウトしにくく、固形分基準として９５％以上１００％以下程度としても塗布性を有し、かつ硬化させてハードコート層１２を形成する際に硬化収縮を生じにくいものが好ましい。
【００３９】
重合性オリゴマーとしては、分子中にラジカル重合性不飽和基を持つオリゴマー、例えば、エポキシ（メタ）アクリレート系、ウレタン（メタ）アクリレート系やポリエーテル系ウレタン（メタ）アクリレートやカプロラクトン系ウレタン（メタ）アクリレート、ポリエステル（メタ）アクリレート系、ポリエーテル（メタ）アクリレート系のオリゴマーなどが好ましく挙げられ、ウレタン（メタ）アクリレート系がより好ましい。なお、上記（メタ）アクリレートとは、アクリレート又はメタクリレートを意味する。
【００４０】
これらのオリゴマーのうち、多官能の重合性オリゴマーが好ましく、官能基数としては、２以上１５以下が高架橋密度による耐傷性付与の点で好ましく、硬化収縮を生じにくいという点から、２以上８以下がより好ましく、更に好ましくは２以上６以下である。
【００４１】
また、単官能の重合性オリゴマーとしては、例えば、カプロラクトン系ポリオールと有機イソシアネートとヒドロキシ（メタ）アクリレートとの反応により得られるカプロラクトン系ウレタン（メタ）アクリレートや、ポリブタジエンオリゴマーの側鎖に（メタ）アクリレート基をもつ疎水性の高いポリブタジエン（メタ）アクリレートなどのような高分子ウレタン（メタ）アクリレートを挙げることができる。
【００４２】
重合性ポリマーとしては、分子中にラジカル重合性不飽和基を持つポリマー、例えば、エポキシ（メタ）アクリレート系、ウレタン（メタ）アクリレート系やポリエーテル系ウレタン（メタ）アクリレートやポリカプロラクトン系ウレタン（メタ）アクリレート、ポリエステル（メタ）アクリレート系、ポリエーテル（メタ）アクリレート系のポリマーなどが好ましく挙げられ、ポリカプロラクトン系ウレタン（メタ）アクリレート又はウレタン（メタ）アクリレート系がより好ましい。なお、上記（メタ）アクリレートとは、アクリレート又はメタクリレートを意味する。これらのポリマーを単独で、又は複数を組み合せて用いてもよい。
【００４３】
また、ハードコート層１２を形成する硬化性樹脂組成物は、更に、耐傷性を向上させるために、粒子を含有させてもよいが、ハードコート層１２の層厚が非常に薄いことから、粒子を含有しないか、含有する粒子の平均粒子径が１μｍ未満であることが好ましい。ハードコート層１２が平均粒子径１μｍ以上の粒子を含有する場合、粒子がハードコート層１２から突き出して、傷発生のきっかけとなり得る。本実施形態において、粒子の平均粒子径は、体積平均粒子径であるものとする。体積平均粒子径は、レーザー回折式、又はレーザー散乱式粒子径分布測定により測定することができる。
【００４４】
粒子としては、無機系と有機系の粒子があり、無機系の粒子としては、例えば、アルミナ、シリカ、カオリナイト、酸化鉄、ダイヤモンド、炭化ケイ素などの無機粒子が挙げられる。粒子形状は、球、楕円体、多面体、鱗片形などが挙げられ、特に制限はないが、硬度がより高くなり優れた耐傷性が得られる点で、球状が好ましい。
【００４５】
これらの無機系の粒子のうち、シリカ粒子は好ましいものの一つである。シリカ粒子は、耐傷性を向上させ、かつハードコート層１２の透明性を阻害しないからである。シリカ粒子としては、従来公知のシリカ粒子から適宜選択して用いることが可能であり、コロイダルシリカ粒子なども好適に挙げられる。コロイダルシリカ粒子は、添加量が増えた場合であっても、透明性に影響を及ぼすことが少ない。
【００４６】
一方、有機系の粒子としては、架橋アクリル樹脂、ポリカーボネート樹脂などの合成樹脂ビーズが好ましく挙げられる。
【００４７】
粒子の含有量としては、硬化性樹脂１００質量部に対して１質量部以上２０質量部以下であることが好ましく、より好ましくは１質量部以上１０質量部以下であり、更に好ましくは１質量部以上５質量部以下である。粒子の含有量が上記範囲内であると、優れた耐傷性、透明性、及びプライマー層１３との密着性が得られる。
【００４８】
なお、ハードコート層１２を形成する硬化性樹脂組成物には、樹脂組成物の粘度を調整するなどの目的で、メチル（メタ）アクリレートなどの単官能性（メタ）アクリレートのような希釈剤を、本発明の目的を損なわない範囲で適宜併用することができる。単官能性（メタ）アクリレートは１種を単独で用いてもよいし、複数種を組み合わせて用いてもよく、また低分子量の多官能性（メタ）アクリレートを併用してもよい。
希釈剤としては、上記のモノマーの他、通常の有機溶媒を用いて、樹脂組成物の塗工性を確保することもできる。
【００４９】
また、上記硬化性樹脂組成物には硬化性樹脂の他、所望に応じて、非反応性シリコーン化合物、耐候性改善剤などの滑剤がプラスチックカードに耐傷性を付与する性能を損なわない範囲で含まれていてもよい。
【００５０】
硬化性樹脂組成物は、耐傷性及び耐候性を向上させ、優れた透明性を得る観点から、非反応性シリコーン化合物を含有することができる。非反応性シリコーン化合物は、アミノ基、エポキシ基、メルカプト基、カルボキシ基、ヒドロキシ基、（メタ）アクリロイル基、アリル基などの反応性官能基を有しないシリコーン化合物であれば特に制限はなく、例えば、ポリシロキサンからなるシリコーンオイルのほか、ポリエーテル変性シリコーンオイル、アラルキル変性シリコーンオイル、フロロアルキル変性シリコーンオイル、長鎖アルキル変性シリコーンオイル、高級脂肪酸エステル変性シリコーンオイル、高級脂肪酸アミド変性シリコーンオイル、フェニル変性シリコーンオイルなどが好ましく挙げられる。
なお、上記のような反応性官能基を分子中に有する反応性シリコーン化合物は、硬化収縮が生じやすくなるので、硬化性樹脂組成物に含有させないことが好ましい。
【００５１】
非反応性シリコーン化合物の含有量としては、硬化性樹脂１００質量部に対して、０．０５質量部以上３０質量部以下であることが好ましく、より好ましくは０．０５質量部以上１０質量部以下であり、更に好ましくは０．１質量部以上５質量部以下である。非反応性シリコーン化合物の含有量が上記範囲内であると、優れた耐傷性及び耐候性が得られ、硬化収縮が生じることがない。
【００５２】
また、ハードコート層１２の形成に用いられる硬化性樹脂組成物は、優れた耐候性を得るため、耐候性改善剤を含んでもよい。耐候性改善剤としては、紫外線吸収剤や光安定剤などがあり、紫外線吸収剤は有害な紫外線を吸収し、プラスチックカードの長期にわたる耐候性、安定性を向上させる。また、光安定剤は、これ自体は紫外線をほとんど吸収しないが、紫外線により生じる有害なフリーラジカルを効率よく捕捉することにより安定化が得られるというものである。
【００５３】
紫外線吸収剤としては、二酸化チタンや酸化セリウム、酸化亜鉛などの無機系のものや、ベンゾトリアゾール系やトリアジン系の有機系の紫外線吸収剤が好ましく挙げられ、なかでもトリアジン系紫外線吸収剤が好ましい。また、光安定剤としては、例えば、ヒンダードアミン系の光安定剤（ＨＡＬＳ）が好ましく挙げられる。
【００５４】
トリアジン系紫外線吸収剤のなかでも、ヒドロキシフェニルトリアジン系紫外線吸収剤が更に好ましい。ヒドロキシフェニルトリアジン系紫外線吸収剤としては、例えば、２−（２−ヒドロキシ−４−［１−オクチルオキシカルボニルエトキシ］フェニル）−４，６−ビス（４−フェニルフェニル）−１，３，５−トリアジン、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、２，４−ビス［２−ヒドロキシ−４−ブトキシフェニル］−６−（２，４−ジブトキシフェニル）−１，３，５−トリアジン、２−［４−［（２−ヒドロキシ−３−トリデシルオキシプロピル）オキシ］−２−ヒドロキシフェニル］−４，６−ビス（２，４−ジメチルフェニル）−１，３，５−トリアジン、２−［４−［（２−ヒドロキシ−３−（２’−エチル）ヘキシル）オキシ］−２−ヒドロキシフェニル］−４，６−ビス（２，４−ジメチルフェニル）−１，３，５−トリアジンなどが好ましく挙げられ、これらを単独で、又は複数種を組み合わせて用いることができる。
【００５５】
また、ヒンダードアミン系の光安定剤としては、反応性官能基を有するヒンダードアミン系光安定剤であることが好ましい。反応性官能基としては、電離放射線硬化性樹脂と反応性を有するものであれば特に制限はなく、例えば、（メタ）アクリロイル基、ビニル基、アリル基などのエチレン性二重結合を有する官能基などが好ましく挙げられ、これらから選ばれる少なくとも一種であることが好ましい。なかでも（メタ）アクリロイル基が好ましい。
【００５６】
このような反応性官能基を有するヒンダードアミン系光安定剤としては、１，２，２，６，６−ペンタメチル−４−ピペリジニルメタクリレート、ビス（１，２，２，６，６−ペンタメチル−４−ピペリジル）セバケート、ビス（２，２，６，６−ペンタメチル−４−ピペリジル）セバケート、ビス（１，２，２，６，６−ペンタメチル−４−ピペリジニル）セバケート、メチル（１，２，２，６，６−ペンタメチル−４−ピペリジニル）セバケート、２，４−ビス［Ｎ−ブチル−Ｎ−（１−シクロヘキシルオキシ−２，２，６，６−テトラメチルピペリジン−４−イル）アミノ］−６−（２−ヒドロキシエチルアミン）−１，３，５−トリアジン）などが好ましく挙げられる。
【００５７】
また、ハードコート層形成用の硬化性樹脂組成物は、その性能を阻害しない範囲で各種添加剤を含有することができる。各種添加剤としては、例えば重合禁止剤、架橋剤、帯電防止剤、接着性向上剤、酸化防止剤、レベリング剤、チクソ性付与剤、カップリング剤、可塑剤、消泡剤、充填剤、溶剤などが挙げられる。
【００５８】
なお、電離放射線硬化性樹脂として紫外線硬化性樹脂を用いる場合には、光重合用開始剤を硬化性樹脂１００質量部に対して、０．１質量部以上５質量部以下添加することが望ましく、光重合用開始剤としては、従来慣用されているもののなかから適宜選択することがきできる。
【００５９】
（ハードコート層の形成方法）
ハードコート層１２は、上記の硬化性樹脂と、必要に応じて用いられる非反応性シリコーン化合物、粒子、紫外線吸収剤や光安定剤を耐候性改善剤として含む樹脂組成物を基材フィルム１１上に塗布し、加熱処理、又は電離放射線などを照射することにより硬化させて形成する層であり、ハードコート層１２の形成は、以下のようにして行われる。
【００６０】
ハードコート層１２を形成する樹脂組成物の塗布は、グラビアコート、バーコート、ロールコート、リバースロールコート、コンマコートなどの公知の方式、好ましくはグラビアコートにより行う。なお、樹脂組成物が溶剤を含むような場合は、塗工後、熱風乾燥機などにより塗布層を予め加熱乾燥してから、更に加熱処理、又は電離放射線を照射することが好ましい。
【００６１】
上記の樹脂組成物の塗布により形成した未硬化樹脂層は、加熱処理、又は電子線などの電離放射線を照射して硬化することで、ハードコート層１２となる。ここで、電離放射線として電子線を用いる場合、その加速電圧については、用いる樹脂や層の厚みに応じて適宜選定し得るが、通常加速電圧７０〜３００ｋＶ程度で未硬化樹脂層を硬化させることが好ましい。
【００６２】
照射線量は、電離放射線硬化性樹脂の架橋密度が飽和する量が好ましく、通常５〜３００ｋＧｙ（０．５〜３０Ｍｒａｄ）、好ましくは１０〜２００ｋＧｙ（１〜２０Ｍｒａｄ）、より好ましくは５０〜１５０ｋＧｙ（５〜１５Ｍｒａｄ）の範囲で選定される。
【００６３】
電子線源としては、特に制限はなく、例えばコックロフトワルトン型、バンデグラフト型、共振変圧器型、絶縁コア変圧器型、又は直線型、ダイナミトロン型、高周波型などの各種電子線加速器を用いることができる。
【００６４】
また、電離放射線として紫外線を用いる場合には、波長１９０〜３８０ｎｍの紫外線を含むものを放射する。紫外線源としては特に制限はなく、例えば、高圧水銀灯、低圧水銀灯、メタルハライドランプ、カーボンアーク灯などが用いられる。
【００６５】
［プライマー層］
プライマー層１３は、バインダー樹脂及びブロッキング防止剤を含むプライマー層形成用樹脂組成物により構成され、ハードコート層１２に対する応力緩和層として機能するとともに、ハードコート層１２と接着層１４との密着性を向上させる役割を果たす層である。また、プライマー層１３は、ハードコート層１２の劣化による割れを抑制するために設けられとともに、生産工程や保管に際して、ブロッキング現象の発生を抑制し、フィルムの巻き形状の悪化やフィルムの損傷を生じさせないために設けられる層であることが好ましい。
【００６６】
プライマー層１３の層厚は、所定範囲の押し込み弾性率を付与する点から、ハードコート層１２より大きいのが好ましい。具体的には、プライマー層１３の層厚は、１．５μｍ以上４μｍ以下がより好ましく、２μｍ以上３μｍ以下が更に好ましい。ハードコート層１２の層厚がハードコート層１２の層厚より厚く、１．５μｍ以上であれば、所定範囲の押し込み弾性率を付与でき、耐傷性を確保することができる。また、ハードコート層１２の層厚が４μｍ以下であれば、転写層１５の層厚を小さくすることができ、プラスチックカードが磁気カードである場合磁気透過性を付与しやすい。
【００６７】
（バインダー樹脂）
プライマー層１３を構成するバインダー樹脂は、主剤と硬化剤とからなる２液硬化型樹脂を含有することが好ましい。また、プライマー層１３は、必要に応じてブロッキング現象を防止するためにブロッキング防止剤を含んでいてもよい。
【００６８】
（主剤）
主剤としては、特に限定はなく、例えば、ポリウレタン樹脂、（メタ）アクリル樹脂、塩化ビニル／酢酸ビニル共重合体、ポリエステル樹脂、プチラール樹脂、塩素化ポリプロピレン、塩素化ポリエチレンなどが挙げられる。これらのバインダー樹脂は、１種単独で使用してもよく、また２種以上を組み合わせて使用してもよい。これらのバインダー樹脂の中でも、密着性及び耐候性の観点から、ポリウレタン樹脂が好ましい。
【００６９】
ポリウレタン樹脂としては、ポリウレタン樹脂の高分子鎖中に更にアクリル骨格を有するポリウレタン樹脂であることが、耐候性及び耐久性の観点からより好ましい。高分子鎖中にアクリル骨格を有するポリウレタン樹脂としては、例えば、ウレタン成分とアクリル成分との共重合体であるウレタンアクリル共重合体、ポリウレタンを構成するポリオール成分又はポリイソシアネート成分としてヒドロキシル基又はイソシアネート基を有するアクリル樹脂があり、なかでもウレタンアクリル共重合体が好ましい。ウレタンアクリル共重合体は、例えば、１分子中に少なくとも２個のヒドロキシル基を有するアクリル樹脂にポリオール化合物及びイソシアネート化合物を反応させる方法（特開平６−１００６５３号公報など参照）や、不飽和二重結合を両末端に有するウレタンプレポリマーにアクリルモノマーを反応させる方法（特開平１０−１５２４号公報など参照）などによって得ることができる。
【００７０】
上記の高分子鎖中にアクリル骨格を有するポリウレタン樹脂のなかでも、高分子鎖中に、更にポリカーボネート骨格又はポリエステル骨格を有するものが、ハードコート層１２との密着性の観点から好ましい。高分子鎖中にアクリル骨格を有し、更にポリカーボネート骨格又はポリエステル骨格を有するポリウレタンとしては、ポリカーボネート系ウレタン成分とアクリル成分の共重合体であるポリカーボネート系ウレタンアクリル共重合体、又は、ポリエステル系ウレタン成分とアクリル成分の共重合体であるポリエステル系ウレタンアクリル共重合体がより好ましく、より一層優れた耐候性を備えさせるという観点から、ポリカーボネート系ウレタンアクリル共重合体を用いることが特に好ましい。これらのポリウレタンは、１種単独で使用してもよく、また２種以上を組み合わせて使用してもよい。
【００７１】
上記ポリカーボネート系ウレタンアクリル共重合体は、例えば、カーボネートジオールとジイソシアネートを反応させて得られたポリカーボネート系ウレタンと、アクリル骨格を有するジオールを共重合させることにより得ることができる。また、ポリカーボネート系ウレタンアクリル共重合体は、アクリル骨格を有するジオールに、カーボネートジオールとジイソシアネートを反応させることによっても得ることができる。ここで、上記アクリル骨格を有するジオールとしては、具体的には、（メタ）アクリル酸、アルキル基の炭素数が１〜６程度の（メタ）アクリル酸アルキルエステル、或いはこれらがラジカル重合したオリゴマー又はプレポリマー（重合度２以上１０以下程度）に、２つの水酸基が導入されている化合物が挙げられる。
【００７２】
上記ジイソシアネートとしては、具体的には、ヘキサメチレンジイソシアネートなどの脂肪族系インシアネート；イソホロンジイソシアネート、水素転化キシリレンジイソシアネートなどの脂環式系インシアネートが挙げられる。また、上記カーボネートジオールとしては、具体的には、下記一般式（１）に示される化合物（式中、Ｒ１は、同一又は異なって、置換基を有していてもよい炭素数１以上１２以下のアルキレン基、置換基を有していてもよい炭素数１以上１２以下の２価の複素環基、又は、置換基を有していてもよい炭素数１以上１２以下の２価の脂環基であり、ｍ１は、１以上１０以下の整数である）などが挙げられる。
ＨＯ−［Ｒ１−Ｏ−（Ｃ＝Ｏ）−Ｏ］ｍ１−Ｒ１−ＯＨ  （１）
【００７３】
また、ポリカーボネート系ウレタンアクリル共重合体は、ラジカル重合する基が導入されているポリカーボネート系ポリウレタンプレポリマーを、アクリルモノマーとラジカル重合させることによって得ることもできる。前記アクリルモノマーとしては、具体的には、（メタ）アクリル酸やアルキル基の炭素数が１以上６以下程度の（メタ）アクリル酸アルキルエステルが挙げられる。
【００７４】
上記ポリエステル系ウレタンアクリル共重合体は、例えば、エステルジオールとジイソシアネートを反応させて得られたポリエステル系ウレタンと、アクリル骨格を有するジオールを共重合させることにより得ることができる。或いは、アクリル骨格を有するジオールに、エステルジオールとジイソシアネートを反応させることによっても得ることができる。ここで、アクリル骨格を有するジオール及びジイソシアネートは、前記ポリカーポネート系ウレタンアクリル共重合体の製造に使用されるものと同様である。また、エステルジオールとしては、具体的には、下記一般式（２）に示される化合物（式中、Ｒ２は、同一又は異なって、置換基を有していてもよい炭素数１以上１２以下のアルキレン基、置換基を有していてもよい炭素数１以上１２以下の２価の複素環基、又は、置換基を有していてもよい炭素数１以上１２以下の２価の脂環基であり、ｍ２は、１以上１０以下の整数である）などが挙げられる。
ＨＯ−［Ｒ２−Ｏ−（Ｃ＝Ｏ）］ｍ２−Ｒ２−ＯＨ  （２）
【００７５】
また、ポリエステル系ウレタンアクリル共重合体は、ラジカル重合する基が導入されているポリエステル系ポリウレタンプレポリマーを、アクリルモノマーとラジカル重合させることによって得ることもできる。アクリルモノマーとしては、上記ポリカーボネート系ウレタンアクリル共重合体の製造に使用されるものと同様である。
【００７６】
上記プライマー層１３に用いられるポリウレタンは、例えば、重量平均分子量が４．０×１０４以上１．０×１０５以下を満たすものが使用される。このような特定の重量平均分子量と後述するアクリル成分の含有量を満たすポリウレタンを使用することによって、優れた耐候性を備えさせることが可能になる。より一層優れた耐候性を備えさせるという観点から、ポリウレタンの重量平均分子量として、好ましくは５．０×１０４以上８．０×１０４以下が挙げられる。ここで、ポリウレタンの重量平均分子量は、ＧＰＣ分析によって測定され、かつ、標準ポリスチレンで換算された値を示す。
【００７７】
上記プライマー層１３に用いられるポリウレタンは、優れた耐候性を備えさせるために、アクリル成分の含有量が１質量％以上３０質量％以下であることが好ましい。ここで、ポリウレタンにおけるアクリル成分の含有量とは、ポリウレタンの総質量当たり、アクリル骨格を構成するモノマーが占める割合（質量％）である。より一層優れた耐候性を備えさせるという観点から、ポリウレタンにおけるアクリル成分の含有量として、好ましくは５質量％以上２０質量％以下が挙げられる。ポリウレタンにおけるアクリル成分の含有量は、ポリウレタンのＮＭＲスペクトルを測定し、全ピーク面積に対するアクリル成分に帰属されるピーク面積の割合を求めることによって算出される。
【００７８】
プライマー層１３には、本発明の効果を妨げないことを限度として、前記ポリウレタン以外のバインダー樹脂が含まれていてもよい。このようなバインダー樹脂としては、ウレタン樹脂、（メタ）アクリル樹脂、塩化ビニル／酢酸ビニル共重合体、ポリエステル樹脂、ブチラール樹脂、塩素化ポリプロピレン、塩素化ポリエチレンなどが挙げられる。これらのバインダー樹脂は、１種単独で使用してもよく、また２種以上を組み合わせて使用してもよい。これらのバインダー樹脂の中でも、好ましくはウレタン樹脂が挙げられる。
【００７９】
上記プライマー層１３において、上記ポリウレタンと他のバインダー樹脂を組み合わせて使用する場合、これらの混合比については、特に制限されないが、例えば、バインダー樹脂の総量１００質量部当たり、上記ポリウレタンが５０質量部以上、好ましくは７０質量部以上、更に好ましくは８５質量部以上となるように設定すればよい。
【００８０】
（硬化剤）
上記の主剤の硬化を促進する観点から、例えばトリレンジイソシアネート、ジフェニルメタンジイソシアネート、ヘキサメチレンジイソシアネート、キシリレンジイソシアネート、シクロヘキサンフェニレンジイソシアネート、ナフタレン−１，５−ジイソシアネートなどのイソシアネート硬化剤が挙げられる。
【００８１】
硬化剤の使用量は、応力緩和性能やハードコート層１２と接着層１４との密着性を向上の観点から、主剤となる樹脂１００質量部に対して、１質量部以上４０質量部以下が好ましく、１０質量部以上３０質量部以下がより好ましく、２０質量部以上３０質量部以下が更に好ましい。
【００８２】
（ブロッキング防止剤）
プライマー層１３に使用されるブロッキング防止剤としては、例えば、シリカ、アルミナ、水酸化アルミニウム、硫酸バリウム、タルク、炭酸カルシウムなどの無機粒子が挙げられる。これらのブロッキング防止剤は、１種単独で使用してもよく、また２種以上を組み合わせて使用してもよい。また、ブロッキング防止剤の平均粒子径については、特に制限されないが、透明性とブロッキング現象の発生の抑制の点から、プライマー層１３の層厚よりも大きくすることが好ましく、２μｍ以上４μｍ以下がより好ましく、２μｍ以上３μｍ以下が更に好ましい。但し、ブロッキング防止剤の平均粒子径がプライマー層１３の層厚に対して大きすぎると、突出した部分がきっかけとなってハードコート層１２や接着層１４との密着性が損なわれる傾向にある。ブロッキング防止剤の平均粒子径の定義は、上記のハードコート層の説明における粒子と同様であり、レーザー散乱式粒度分布測定装置により測定したものである。
【００８３】
ブロッキング防止剤の含有量としては、透明性とブロッキング現象の発生の抑制の観点から、バインダー樹脂１００質量部に対して１質量部以上２０質量部以下の範囲が好ましく、より好ましくは２質量部以上１５質量部以下、更に好ましくは３質量部以上１０質量部以下である。
【００８４】
また、プライマー層１３には、必要に応じて、紫外線吸収剤や光安定剤が含まれていてもよい。プライマー層１３に使用される紫外線吸収剤の種類については、前記ハードコート層１２に使用される紫外線吸収剤と同様である。
【００８５】
プライマー層１３に使用される光安定剤としては、ヒンダードアミン系光安定剤（ＨＡＬＳ）が挙げられ、より具体的には、反応性官能基を有しないヒンダードアミン系光安定剤、又は前記ハードコート層１２の形成に好ましく用いられる反応性官能基を有するヒンダードアミン系光安定剤が挙げられる。特に、プライマー層１３に優れた応力緩和性能を備えさせるという観点から、プライマー層１３に使用される光安定剤として、反応性官能基を有しないヒンダードアミン系光安定剤が好ましい。反応性官能基を有しないヒンダードアミン系光安定剤としては、具体的には、２−（３，５−ジ−ｔｅｒｔ−ブチル−４−ヒドロキシベンジル）−２'−ｎ−ブチルマロン酸ビス（１，２，２，６，６−ペンタメチル−４−ピペリジル）、ビス（１，２，２，６，６−ペンタメチル−４−ピペリジル）セバケート、ビス（１−オクチロキシ−２，２，６，６−テトラメチル−４−ピペリジル）セバケート、テトラキス（２，２，６，６−テトラメチル−４−ピペリジル）−１，２，３，４−ブタンテトラカルボキシレートなどが挙げられる。これらの光安定剤は、１種を単独で使用してもよく、また２種以上を組み合わせて使用してもよい。
【００８６】
更に、プライマー層１３には、必要に応じて、本発明の効果を損なわない範囲で、前記以外の各種添加剤を含有してもよい。このような添加剤としては、例えば、耐摩耗性向上剤、赤外線吸収剤、帯電防止剤、接着性向上剤、レベリング剤、チクソ性付与剤、カップリング剤、可塑剤、消泡剤、充填剤、溶剤、着色剤などが挙げられる。これらの添加剤は、常用されるものから適宜選択して用いることができる。
【００８７】
（プライマー層の形成方法）
プライマー層１３は、グラビアコート、グラビアリバースコート、グラビアオフセットコート、スピンナーコート、ロールコート、リバースロールコート、キスコート、ホイラーコート、ディップコート、シルクスクリーンによるベタコート、ワイヤーバーコート、フローコート、コンマコート、かけ流しコート、刷毛塗り、スプレーコートなどの通常の塗布方法や転写コーティング法により、バインダー樹脂を含むプライマー層形成用の樹脂組成物をハードコート層１２上に塗工することにより形成される。ここで、転写コーティング法とは、薄いシート（フィルム基材）にプライマー層１３の塗膜を形成し、その後にハードコート層１２の表面に被覆する方法である。
【００８８】
プライマー層形成用の樹脂組成物は、バインダー樹脂、及び必要に応じて添加される添加剤が溶剤に溶解又は分散させたものであればよい。プライマー層形成用の樹脂組成物で使用される溶剤としては、バインダー樹脂、及び必要に応じて添加される添加剤に対して溶解性又は相溶性を示すものであればよく、プライマー層形成用の樹脂組成物の塗布方法やプライマー層形成時の乾燥方法などに応じて適宜選定すればよいが、バインダー樹脂に対する溶解性又は相溶性、乾燥性などの観点から、有機溶剤が好ましい。有機溶剤としては、特に制限されないが、例えば、メタノール、エタノール、イソプロパノールなどのアルコール類；酢酸エチル、酢酸ブチル、プロピレングリコールモノメチルエーテルアセテートなどのエステル類；アセトン、メチルエチルケトン、シクロペンタノン、シクロヘキサノン、イソブチルケトン、メチルイソブチルケトンなどのケトン類などが挙げられる。これらの有機溶剤は１種単独で使用してもよく、また２種以上を組み合わせて使用してもよい。
【００８９】
また、プライマー層１３を形成する際に、ハードコート層１２とプライマー層１３との間の密着性を向上させるために、ハードコート層１２の硬化を半硬化の状態にとどめ、その後、プライマー層形成用の樹脂組成物を塗布した後にハードコート層１２の硬化を完全硬化することにより、ハードコート層１２とプライマー層１３との間の密着性を高めることもできる。
【００９０】
［接着層］
接着層１４は、ハードコート層１２を樹脂基体の表面に形成するために、ハードコート層１２を樹脂基体２０上に接着するために設けられる層である。
【００９１】
接着層１４の層厚としては、プライマー層１３の層厚よりも小さいことが好ましい。接着層１４の層厚は、具体的には、１．０μｍ以上２μｍ以下が好ましく、１．５μｍ以上２μｍ以下がより好ましい。 接着層１４の層厚が１．０μｍ未満であると、樹脂基体との接着性が損なわれる傾向があるため好ましくない。また、接着層１４の層厚が２μｍ超、或いはプライマー層１３よりも大きくなると、所定範囲の押し込み弾性率に制御しにくくなる傾向があるため好ましくない。
【００９２】
接着層１４は、感熱接着性樹脂や加圧接着性樹脂などの接着性樹脂で構成された接着層であればよいが、好ましくは加熱によって溶着作用を発現するヒートシール層が挙げられる。接着層１４を構成する接着性樹脂としては、具体的には、アクリル樹脂、塩化ビニル樹脂、酢酸ビニル樹脂、塩化ビニル−酢酸ビニル共重合樹脂、スチレン−アクリル共重合樹脂、ポリエステル樹脂、ポリアミド樹脂、ポリオレフィン樹脂などが挙げられる。これらの接着性樹脂は、１種を単独で使用してもよく、また２種以上を組み合わせて使用してもよい。
【００９３】
なお、接着層１４の接着性樹脂のガラス転移点温度（Ｔｇ）は、樹脂基体との貼り合わせ温度の１／２以上であることが好ましい。接着性樹脂のガラス転移点温度が低すぎると、樹脂基体との貼り合わせ時に、接着性樹脂が大きく流動し、接着性が損なわれる傾向があるため好ましくない。
【００９４】
また、接着層１４には、接着性樹脂以外に、必要に応じて、各種添加剤を含んでいてもよい。このような添加剤としては、例えば、紫外線吸収剤、光安定剤、着色剤などが挙げられる。これらの添加剤は、常用されるものから適宜選択して用いることができる。
【００９５】
接着層１４の形成は、接着性樹脂を、グラビアコート、バーコート、ロールコート、リバースロールコート、コンマコートなどの方法で、所定の層上に塗工することによって行われる。
【００９６】
また、本実施形態の転写用ハードコートフィルム１０は、接着層１４の表面に、ポリエチレン樹脂などの樹脂で形成されたカバーフィルム（保護フィルム）を貼り付けて保護しておくことが、製品を保管する上で望ましい。本実施形態の転写用ハードコートフィルム１０は、接着層１４の表面にカバーフィルムを設ける場合、このカバーフィルムを剥がし、接着層１４を露出し、この接着層１４の面を介して樹脂基体に転写される。
【００９７】
＜磁気カード＞
次に、本発明のプラスチックカードの一実施形態である磁気カードについて説明する。磁気カード３０は、図３に示すように、樹脂基体２０上に、接着層１４とプライマー層１３とハードコート層１２とがこの順に配置されており、ハードコート層１２とプライマー層１３と接着層１４とを合わせた転写層１５は、上述したように、層厚が８μｍ未満であって、上述した押し込み弾性率が１２００Ｎ／ｍｍ２以上１８００Ｎ／ｍｍ２以下である。本実施形態に係る磁気カード３０は、樹脂基体２０上に積層された転写層１５を有する転写用ハードコートフィルム１０によって、上述したように優れた耐傷性を有する。なお、「樹脂基体上」とは、樹脂基体２０上に直接に転写層１５が積層される場合はもちろん、印刷層などを介して間接的に積層される場合も含む意味である。
【００９８】
磁気カード３０に使用される、ハードコート層１２とプライマー層１３と接着層１４との種類については、前記の通りである。
【００９９】
樹脂基体２０は、第一磁気記録層２１が形成された透明樹脂からなる第一基体２２、文字などの情報からなる第一印刷層２３、ベタ画像などからなる第二印刷層２４、第二磁気記録層２５が形成された透明樹脂からなる第二基体２６、磁気記録層２５を隠蔽する隠蔽層２７、文字や絵柄などからなる第三印刷層２８、剥離性保護層２９がこの順に積層されて形成されている。なお、磁気記録層とは、各種情報が磁気情報として記録される層のことをいう。
【０１００】
転写用ハードコートフィルム１０を用いてプラスチックカード（磁気カード３０）を製造する方法としては、予め成形された樹脂基体２０に、ロールなどを用いて、転写用ハードコートフィルム１０の接着層１４の面を、樹脂基体２０に圧着して積層する方法が挙げられる。樹脂基体２０に転写用ハードコートフィルム１０の接着層１４の面を圧着する際に、必要に応じて接着層１４の少なくとも一部が溶融する程度に加熱してもよい。転写用ハードコートフィルム１０の加熱は、圧着前の転写用ハードコートフィルム１０の予備加熱、熱圧ロールによる圧着と同時の加熱などによって行うことができる。また、転写前に樹脂基体２０を予備加熱してもよい。樹脂基体２０に転写用ハードコートフィルム１０を貼付した後に、離型用の基材フィルム１１を剥離して除去すればよい。
【０１０１】
樹脂基体２０を製造する方法としては、まず、磁気記録層２１が予め一体化された第一基体２２に、文字などの情報からなる第一印刷層２３、及びベタ画像などからなる第二印刷層２４をオフセット印刷、グラビア印刷、スクリーン印刷などによって形成する。同様に、磁気記録層２５が予め一体化された第二基体２６上にも磁気記録層２５を隠蔽する隠蔽層２７、文字や絵柄などからなる第三印刷層２８をオフセット印刷、グラビア印刷、スクリーン印刷などによって形成する。これら第一基体２２、第二基体２６、剥離性保護層２９とを積層させて熱圧着して一体化し、定められたプラスチックカードの大きさに打ちに抜いて樹脂基体２０とする。第一基体２２及び第二基体２６への磁気記録層２１の形成は、第一基体２２及び第二基体２６基体上に磁気テープを貼着することによって形成してもよいし、磁性材料を含有する磁性インキを印刷することによって形成してもよく、その後熱圧着することにより、表面が同一面となって一体化させることができ、その形成方法は特に限定されない。剥離性保護層２９は、転写材料として使われていた材料が転写後に、樹脂基体２０の保護材料としても機能することを意味している。したがって、例えば、図２に示す転写用ハードコートフィルム１０’を転写する場合には、剥離性保護層２９を設けなくてもよい。
【０１０２】
なお、磁気カード３０の平面図は図示していないが、磁気カード３０は、ＩＳＯ（ＩＳＯ７８１０）又はＪＩＳ（ＪＩＳＸ６３０１）で規定する５３．９２〜５４．０３ｍｍ×８５．４７〜８５．７２ｍｍ（ＩＤ−１型）のプラスチックカードである。磁気カード３０の長辺に平行して所定位置に磁気記録層が埋め込まれている。磁気カード３０の総厚みは、０．６８〜０．８４ｍｍの範囲の一定厚みに形成されている。一般的に磁気記録層２５の表面から磁気ヘッドまでの間隔が１５μｍ以内なら、磁気読み取りに障害とならない、とされているが、磁気記録層２５より表面側の各層をできる限り薄くするのが好ましい。
【０１０３】
第一基体２２及び第二基体２６には、通常使用されるプラスチックシートを使用することができ、以下に挙げる単独シート又はそれらの複合シートを使用することができる。例えば、塩化ビニル、塩化ビニル−酢酸ビニル共重合系樹脂、ポリエチレンテレフタレート（ＰＥＴ）、ポリエチレンテレフタレートとグリコールの共重合体、（例えばＰＥＴ−Ｇ）、ポリカーボネート、ポリアミド、ポリイミド、セルロースジアセテート、セルローストリアセテート、ポリスチレン系、ＡＢＳ、ポリアクリル酸エステル、ポリプロピレン、ポリエチレン、ポリウレタンなどが挙げられる。
【０１０４】
なお、本実施形態に係る磁気カード３０は、磁気記録層を有する磁気カードであるが、本発明に係るプラスチックカードおいては、これに加えて、非接触式のＩＣモジュールとアンテナ、感熱記録層などを具備してもよい。また、本発明に係るプラスチックカードにおいては、カードの表面に、接触式のＩＣチップをザグリ加工によって装着したり、更に、氏名、会員番号などの情報をエンボス加工によって施したものであってよい。また、本発明に係るプラスチックカードにおいては、ハードコート層上に、ホログラムを部分的に転写してもよく、またレーザー印字などの加工を施してもよい。また、本発明は、クレジットカード、キャッシュカード、社員カード、会員カード、ポイントカードなどの各種のカード媒体に適用することができる。
【実施例】
【０１０５】
以下、実施例及び比較例を示して、本発明を更に具体的に説明するが、本発明は、以下の実施例に何ら限定されるものではない。
【０１０６】
＜実施例１＞
基材フィルム１１として厚さ１００μｍのポリエチレンテレフタレート樹脂（ＰＥＴ）からなるフィルム（「東洋紡エステルフィルムＥ５００１（商品名）」，東洋紡株式会社製）を用い、基材フィルム１１の一方の面に、以下のハードコート層形成用の硬化性樹脂組成物を塗布して未硬化樹脂層を形成し、９０ｋＶ及び７Ｍｒａｄ（７０ｋＧｙ）の条件で電子線を照射して、該未硬化樹脂層を架橋硬化させることにより、常温での伸び率が３５％のハードコート層１２（層厚：１．５μｍ）を形成した。次いで、ハードコート層１２の面にコロナ放電処理をした上に、以下のプライマー層形成用樹脂組成物を塗布して、プライマー層１３（層厚：２μｍ）を形成し、更に、熱融着樹脂（アクリル樹脂・ガラス転移温度Ｔｇ１０５℃）を用いて接着層１４（層厚１．５μｍ）を、順次積層して、基材フィルム１１、ハードコート層１２、プライマー層１３、及び接着層１４を順に有し、転写層１５の押し込み弾性率が１２８３．７Ｎ／ｍｍ２である転写用ハードコートフィルム１０を得た。
【０１０７】
この転写用ハードコートフィルム１０を用い、樹脂基体２０の片面に、１２０℃の熱をかけながら２５ｋｇｆ/ｃｍ２の圧力で１５分間プレス転写を行い、樹脂基体２０、接着層１４、プライマー層１３、ハードコート層１２及び基材フィルム１１を順に有する、基材フィルム付き磁気カード３０を形成し、更に基材フィルム１１を剥離して磁気カード３０を得た。転写層１５、及び磁気カード３０について、下記の評価を行った評価結果を表１に示す。
【０１０８】
（ハードコート層形成用の硬化性樹脂組成物）
（硬化性樹脂）
６官能ウレタンアクリレート：５０質量部
カプロラクトン系ウレタンアクリレート：５０質量部
上記の硬化性樹脂１００質量部（固形分７０％）に対して、
非反応性シリコーン化合物：０．２質量部
【０１０９】
（プライマー層形成用樹脂組成物）
ポリカーボネート系ウレタンアクリル共重合体：１００質量部
（ポリカーボネート系ウレタンアクリル共重合体におけるウレタン成分とアクリル成分の質量比は７０／３０である。）
ブロッキング防止剤（シリカ粒子（平均粒子径２μｍ））：３質量部
硬化剤：ヘキサンメチレンジイソシアネート：２５質量部
【０１１０】
＜実施例２＞
実施例１において、ハードコート層形成用樹脂組成物として、以下のハードコート層形成用の硬化性樹脂組成物を用い、ハードコート層１２の常温での伸び率を５６％、転写層１５の押し込み弾性率を１２５２．５Ｎ／ｍｍ２とした以外は、実施例１と同様にして、転写用ハードコートフィルム１０及び磁気カード３０を得た。転写層１５及び磁気カード３０について、下記の評価を行った評価結果を表１に示す。
【０１１１】
（ハードコート層形成用の硬化性樹脂組成物）
（硬化性樹脂）
６官能ウレタンアクリレート：３０質量部
カプロラクトン系ウレタンアクリレート：７０質量部
上記の硬化性樹脂１００質量部（固形分７０％）
【０１１２】
＜実施例３＞
実施例１において、プライマー層１３の層厚を１μｍ、転写層１５の層厚を４μｍとし、転写層１５の押し込み弾性率１５２７．０Ｎ／ｍｍ２とした以外は、実施例１と同様にして、転写用ハードコートフィルム１０及び磁気カード３０を得た。転写層１５及び磁気カード３０について、下記の評価を行った評価結果を表１に示す。
【０１１３】
＜実施例４＞
実施例１において、ハードコート層形成用樹脂組成物を以下のハードコート形成用樹脂組成物として、平均粒子径が１μｍである粒子を２質量部含有させ、転写層１５の押し込み弾性率を１２３１．２Ｎ／ｍｍ２とした以外は、実施例１と同様にして、転写用ハードコートフィルム１０及び磁気カード３０を得た。転写層１５及び磁気カード３０について、下記の評価を行った評価結果を表１に示す。
【０１１４】
＜比較例１＞
実施例１において、ハードコート層形成用樹脂組成物を以下のハードコート形成用の硬化性樹脂組成物として、ハードコート層１２の常温での伸び率を１０％、転写層１５の押し込み弾性率を２５４３Ｎ／ｍｍ２とした以外は、実施例１と同様にして、転写用ハードコートフィルム１０及び磁気カード３０を得た。転写層１５及び磁気カード３０について、下記の評価を行った評価結果を表１に示す。
【０１１５】
（ハードコート層形成用の硬化性樹脂組成物）
（硬化性樹脂）
６官能ウレタンアクリレート：７０質量部
カプロラクトン系ウレタンアクリレート：３０質量部
上記の硬化性樹脂１００質量部（固形分７０％）
【０１１６】
＜比較例２＞
実施例１において、ハードコート層形成用樹脂組成物を以下のハードコート形成用の硬化性樹脂組成物として、ハードコート層１２の常温での伸び率を１００％以上とした以外は、実施例１と同様にして、転写用ハードコートフィルム１０及び磁気カード３０を得た。転写層１５及び磁気カード３０について、下記の評価を行った評価結果を表１に示す。なお、押し込み弾性率は、ハードコート層１２が極めて軟らかいため、測定不能であった。
【０１１７】
（ハードコート層形成用の硬化性樹脂組成物）
（硬化性樹脂）
２官能ポリカーボネートジオールウレタンアクリレートオリゴマー  ９０質量部
３官能アクリルモノマー  １０質量部
上記の硬化性樹脂１００質量部（固形分４５％）
【０１１８】
＜比較例３＞
実施例１において、プライマー層１３の層厚を０．８μｍ、転写層１５の層厚を４．３μｍとし、転写層１５の押し込み弾性率１１９１．１Ｎ／ｍｍ２とした以外は、実施例１と同様にして、転写用ハードコートフィルム１０及び磁気カード３０を得た。転写層１５及び磁気カード３０について、下記の評価を行った評価結果を表１に示す。
【０１１９】
＜比較例４＞
実施例１において、ハードコート層１２の層厚を３μｍ、プライマー層１３の層厚を３μｍ、接着層１４の層厚を２μｍとし、転写層１５の層厚を８μｍとし、転写層１５の押し込み弾性率１８８３．１Ｎ／ｍｍ２とした以外は、実施例１と同様にして、転写用ハードコートフィルム１０及び磁気カード３０を得た。転写層１５及び磁気カード３０について、下記の評価を行った評価結果を表１に示す。
【０１２０】
＜比較例５＞
実施例１において、樹脂基体２０上にアクリル樹脂よりなる保護層を層厚１μｍで形成し、保護層の押し込み弾性率を３８３５．０Ｎ／ｍｍ２とした以外は、実施例１と同様にして磁気カードを得た。保護層及び磁気カードについて、下記の評価を行った評価結果を表１に示す。
【０１２１】
＜耐傷性＞
実施例及び比較例で得られた磁気カード３０の表面をスチールウール（＃００００）を用いて１ｋｇ／ｃｍ３の荷重をかけて５００往復擦り、ヘイズメータ（東洋精機製作所社製、ヘイズガードプラス）で測定した。ヘイズ差が小さいほど耐傷性に優れていると判断できる。
【０１２２】
＜エンボス適性＞
実施例及び比較例で得られた磁気カード３０にエンボス加工機を用いて、エンボス加工を施した。磁気カード３０の表面を目視で確認し、クラックの有無について、以下の基準で評価した。
〇：外観の変化はほとんど確認されなかった。
△：目立たないがクラックを確認できる
×：クラックが激しい
【０１２３】
＜曲げ特性＞
実施例及び比較例で得られた磁気カード３０に曲げ試験を行った。曲げ試験は、ＪＩＳＸ６３０５−１、識別カードの試験方法−第１部：一般特性に準拠して、短辺裏表各２５０回、長辺裏表各２５０回の計１０００回の曲げを行った。そして、外観を目視で確認し、以下の基準で評価した。
〇：外観の変化はほとんど確認されなかった。
△：試験後にクラックが確認された。
【０１２４】
＜磁気透過性＞
実施例及び比較例で得られた磁気カード３０を磁気カードリーダライタにより、２０００回読み取り書き込みする試験を行い、以下の基準で評価した。
〇：エラーが発生しない
×：１回以上のエラーが発生する
【０１２５】
【表１】
0006701884.tif 000002
【０１２６】
表１の結果から、押し込み弾性率が１２００Ｎ／ｍｍ２以上１８００Ｎ／ｍｍ２以下である実施例１〜４の磁気カード３０は、押し込み弾性率が所定の範囲から外れる比較例１〜４の磁気カード３０及びアクリル樹脂からなる保護層を有する比較例５の磁気カードに比べて、優れた耐傷性、エンボス適性、曲げ特性、磁気透過性を有することが確認された。特に、プライマー層１３の層厚がハードコート層１２より厚く、押し込み弾性率が１２００Ｎ／ｍｍ２超１３００Ｎ／ｍｍ２以下である実施例１〜２の磁気カード３０では、特に優れた耐傷性及び意匠性（傷により美観が損なわれない）を示した。実施例３では、押し込み弾性率が所定範囲であるものの、プライマー層１３の層厚が接着層１４の層厚よりも小さいため、耐傷性が実施例１〜２に比べて劣る。実施例４では、ハードコート層１２に平均粒子径が１μｍである粒子を含有するために、粒子がハードコート層１２から突き出して傷発生のきっかけとなる場合があった。
【０１２７】
一方、押し込み弾性率が２５４３Ｎ／ｍｍ２と大きく、ハードコート層１２の常温での伸び率が１０％である比較例１の磁気カード３０は、傷の発生は少ないものの、エンボス加工によってクラックが発生した。また、ハードコート層１２の伸び率が１００%以上と大きい比較例２では、ハードコート層１２が極めて軟らかいため、押し込み弾性率が測定不能(基材フィルム１１（ＰＥＴフィルム）が破断)で、耐傷性が著しく低下し、意匠性が低下した。ハードコート層１２の層厚が０．８μｍ以下である比較例３は、押し込み弾性率が小さくなり、耐傷性が低下した。転写層１５の層厚が８μｍとなる比較例４の磁気カード３０は、磁気透過性が悪く、実用性に欠けた。従来の磁気カードの態様である比較例５の磁気カードでは、耐傷性が著しく低下し、意匠性が低下した。
【符号の説明】
【０１２８】
１０  転写用ハードコートフィルム
１１  基材フィルム
１２  ハードコート層
１３  プライマー層
１４  接着層
１５  転写層
２０  樹脂基体
２１  磁気記録層
２２  第一基体
２３  第一印刷層
２４  第二印刷層
２５  磁気記録層
２６  第二基体
２７  隠蔽層
２８  第三印刷層
２９  剥離性保護層
３０  磁気カード
【図１】
0006701884.tif 000003
【図２】
0006701884.tif 000004
【図３】
0006701884.tif 000005
【図４】
0006701884.tif 000006